СВЕРХЧИСТЫЕ ПОЛИКАРБОНАТЫ С ХОРОШЕЙ СОБСТВЕННОЙ ОКРАСКОЙ И ВЫСОКОЙ ТЕРМОСТАБИЛЬНОСТЬЮ, УСТРОЙСТВО И СПОСОБ ИХ ПОЛУЧЕНИЯ

1. Ароматический поликарбонат, содержащий менее 5 м.д. ароматических хлорных соединений, менее 0,5 м.д. дихлорметана, менее 5 м.д. одноатомных фенолов и менее 0,5 м.д. ароматических соединений, который не содержит хлора.
2. Ароматический поликарбонат по п.1, содержащий менее 0,01 м.д. четыреххлористого углерода, менее 2 м.д. диарилкарбонатов, менее 2 м.д. бисфенолов, менее 0,05 м.д. щелочных металлов, менее 0,2 м.д. крезолов и менее 200 м.д. фенольных гидроксильных групп.
3. Устройство для дегазации содержащих растворитель расплавов поликарбоната, отличающееся тем, что используют экструдер с отсосом выделяющихся газов по меньшей мере с тремя зонами дегазации, перед которыми имеются зоны диспергирования агента-носителя.
4. Устройство по п.3, отличающееся тем, что комбинируют пенный выпарной аппарат и экструдер с отсосом выделяющихся газов в последовательности: пенный выпарной аппарат - экструдер с отсосом выделяющихся газов.
5. Устройство по п.4, отличающееся тем, что комбинируют нисходящий трубчатый выпарной аппарат, пенный выпарной аппарат и экструдер с отсосом выделяющихся газов в последовательности: нисходящий трубчатый выпарной аппарат - пенный выпарной аппарат - экструдер с отсосом выделяющихся газов.
6. Устройство по п.3, отличающееся тем, что экструдер с отсосом выделяющихся газов обладает двухшнековым или четырехшнековым исполнением.
7. Устройство по п.3, отличающееся тем, что экструдер с отсосом выделяющихся газов является двухшнековым экструдером с плотным зацеплением вращающихся в одном направлении шнеков.
8. Устройство по одному из пп.3-7, отличающееся тем, что пенный выпарной аппарат снабжен распределительным устройством, расположенным перпендикулярно к сепаратору и непосредственно соединенным с ним, причем сепаратор находится непосредственно над экструдером с отсосом выделяющихся газов.
9. Способ получения поликарбонатов, отличающийся тем, что раствор поликарбоната, содержащий по меньшей мере один органический растворитель и по меньшей мере один поликарбонат, получают методом межфазного синтеза и направляют на другую стадию по меньшей мере в один экструдер с отсосом выделяющихся газов, в котором целевой продукт подвергают по меньшей мере трехступенчатой дегазации с добавлением агента-носителя.
10. Способ по п.9, отличающийся тем, что перед экструдером с отсосом выделяющихся газов раствор поликарбоната дегазируют в пенном выпарном аппарате.
11. Способ по п.10, отличающийся тем, что перед пенным выпарным аппаратом в поток полимерного расплава через насадки подают и смешивают с полимерным расплавом инертные газы в качестве агента-носителя.
12. Способ по п.9, отличающийся тем, что перед экструдером с отсосом выделяющихся газов раствор поликарбоната сначала дегазируют в нисходящем трубчатом выпарном аппарате и затем в пенном выпарном аппарате.
13. Способ по п.12, отличающийся тем, что концентрация поликарбоната на входе в нисходящий трубчатый выпарной аппарат составляет от 60 до 95 мас.%.
14. Способ по одному из пп.9-13, отличающийся тем, что добавки для полимеров вводят в виде смеси с поликарбонатом по п.1 или 2.